【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
Ｘｅガスのガス放電により生成した紫外光に励起されて波長２３０〜２６０ｎｍの範囲にピーク波長を有する紫外光を放出する、フッ素、並びにアルカリ金属、マグネシウム以外のアルカリ土類金属、希土類金属、アルミニウム、亜鉛及びスズからなる群より選ばれる少なくとも一種の補助金属を含有する酸化マグネシウム粉末を含む、交流型プラズマディスプレイパネルの誘電体保護層の放電空間側の表面に形成される紫外光放出層の製造材料。
【請求項２】
酸化マグネシウム源粉末と、アルカリ金属、マグネシウム以外のアルカリ土類金属、希土類金属、アルミニウム、亜鉛及びスズからなる群より選ばれる少なくとも一種の補助金属のフッ化物の粉末とからなり、フッ化物を酸化マグネシウム源粉末中のマグネシウム１００モルに対して０．０５〜３０モルの量にて含む粉末混合物を焼成して得られた酸化マグネシウム焼成物粉末を含む、交流型プラズマディスプレイパネルの誘電体保護層の放電空間側の表面に形成される紫外光放出層の製造材料。
【請求項３】
粉末混合物中のフッ化物が酸化マグネシウム源粉末中のマグネシウム１００モルに対して０．１〜２５モルの量にある請求項２に記載の紫外光放出層の製造材料。
【請求項４】
酸化マグネシウム源粉末と、アルカリ金属、マグネシウム以外のアルカリ土類金属、希土類金属、アルミニウム、亜鉛及びスズからなる群より選ばれる少なくとも一種の補助金属のフッ化物の粉末とからなり、フッ化物を酸化マグネシウム源粉末中のマグネシウム１００モルに対して０．０５〜３０モルの量にて含む粉末混合物を焼成して得られた酸化マグネシウム焼成物粉末を含む、Ｘｅガスのガス放電により生成した紫外光に励起されて波長２３０〜２６０ｎｍの範囲にピーク波長を有する紫外光を放出する発光材料。
【請求項５】
酸化マグネシウム源粉末と、アルカリ金属、マグネシウム以外のアルカリ土類金属、希土類金属、アルミニウム、亜鉛及びスズからなる群より選ばれる少なくとも一種の補助金属の酸化物の粉末又は加熱により金属酸化物に転化する補助金属のフッ化物以外の化合物の粉末と、フッ化マグネシウム粉末及びフッ化アンモニウム粉末からなる群より選ばれる少なくとも一種のフッ化物粉末とからなる粉末混合物であって、補助金属を粉末混合物中のマグネシウム１００モルに対して０．０５〜３０モルの量にて、かつフッ化物粉末中のフッ素を補助金属１モルに対して０．１〜１０モルの量にて含む粉末混合物を焼成して得られた酸化マグネシウム焼成物粉末を含む、交流型プラズマディスプレイパネルの誘電体保護層の放電空間側の表面に形成される紫外光放出層の製造材料。
【請求項６】
粉末混合物中の補助金属が、粉末混合物中のマグネシウム１００モルに対して０．１〜２５モルの量である請求項５に記載の紫外光放出層の製造材料。
【請求項７】
フッ化物粉末中のフッ素が、粉末混合物中の補助金属１モルに対して０．５〜５モルの量である請求項５に記載の紫外光放出層の製造材料。
【請求項８】
酸化マグネシウム源粉末と、アルカリ金属、マグネシウム以外のアルカリ土類金属、希土類金属、アルミニウム、亜鉛及びスズからなる群より選ばれる少なくとも一種の補助金属の酸化物の粉末又は加熱により金属酸化物に転化する補助金属のフッ化物以外の化合物の粉末と、フッ化マグネシウム粉末及びフッ化アンモニウム粉末からなる群より選ばれる少なくとも一種のフッ化物粉末とからなる粉末混合物であって、補助金属を粉末混合物中のマグネシウム１００モルに対して０．０５〜３０モルの量にて、かつフッ化物粉末中のフッ素を補助金属１モルに対して０．１〜１０モルの量にて含む粉末混合物を焼成して得られた酸化マグネシウム焼成物粉末を含む、Ｘｅガスのガス放電により生成した紫外光に励起されて波長２３０〜２６０ｎｍの範囲にピーク波長を有する紫外光を放出する発光材料。
【請求項９】
マグネシウム、フッ素、そしてアルカリ金属、マグネシウム以外のアルカリ土類金属、希土類金属、アルミニウム、亜鉛及びスズからなる群より選ばれる少なくとも一種の補助金属からなり、フッ素をマグネシウム１００モルに対して０．０１〜２４モルの量にて、かつ補助金属をマグネシウム１００モルに対して０．０１〜３０モルの量に含む酸化マグネシウム焼成物粉末を含む、交流型プラズマディスプレイパネルの誘電体保護層の放電空間側の表面に形成される紫外光放出層の製造材料。
【請求項１０】
マグネシウム、フッ素、そしてアルカリ金属、マグネシウム以外のアルカリ土類金属、希土類金属、アルミニウム、亜鉛及びスズからなる群より選ばれる少なくとも一種の補助金属からなり、フッ素をマグネシウム１００モルに対して０．０１〜２４モルの量にて、かつ補助金属をマグネシウム１００モルに対して０．０１〜３０モルの量に含む酸化マグネシウム焼成物粉末を含む、Ｘｅガスのガス放電により生成した紫外光に励起されて波長２３０〜２６０ｎｍの範囲にピーク波長を有する紫外光を放出する発光材料。
【手続補正２】
【補正対象書類名】明細書
【補正対象項目名】発明の名称
【補正方法】変更
【補正の内容】
【発明の名称】紫外光放出層の製造材料及び発光材料
【手続補正３】
【補正対象書類名】明細書
【補正対象項目名】０００１
【補正方法】変更
【補正の内容】
【０００１】
本発明は、Ｘｅガスのガス放電により生成した紫外光により励起されて、波長２５０ｎｍ付近の紫外光を放出する酸化マグネシウム焼成物粉末を用いた交流型プラズマディスプレイパネルの誘電体保護層の放電空間側の表面に形成される紫外光放出層の製造材料及びＸｅガスのガス放電により生成した紫外光に励起されて波長２３０〜２６０ｎｍの範囲にピーク波長を有する紫外光を放出する発光材料に関する。
【手続補正４】
【補正対象書類名】明細書
【補正対象項目名】０００８
【補正方法】変更
【補正の内容】
【０００８】
従って、本発明は、酸化マグネシウム源粉末と、アルカリ金属、マグネシウム以外のアルカリ土類金属、希土類金属、アルミニウム、亜鉛及びスズからなる群より選ばれる少なくとも一種の補助金属のフッ化物の粉末とからなり、フッ化物を酸化マグネシウム源粉末中のマグネシウム１００モルに対して０．０５〜３０モルの量にて含む粉末混合物を焼成して得られた酸化マグネシウム焼成物粉末を含む、交流型プラズマディスプレイパネルの誘電体保護層の放電空間側の表面に形成される紫外光放出層の製造材料、もしくはＸｅガスのガス放電により生成した紫外光に励起されて波長２３０〜２６０ｎｍの範囲にピーク波長を有する紫外光を放出する発光材料にある。粉末混合物の焼成温度は、８５０〜１５００℃の範囲の温度にあることが好ましい。フッ化物粉末は、酸化マグネシウム源粉末中のマグネシウム１００モルに対して０．１〜２５モルの量にあることが好ましい。
【手続補正５】
【補正対象書類名】明細書
【補正対象項目名】０００９
【補正方法】変更
【補正の内容】
【０００９】
本発明はまた、酸化マグネシウム源粉末と、アルカリ金属、マグネシウム以外のアルカリ土類金属、希土類金属、アルミニウム、亜鉛及びスズからなる群より選ばれる少なくとも一種の補助金属の酸化物の粉末又は加熱により金属酸化物に転化する補助金属のフッ化物以外の化合物の粉末と、フッ化マグネシウム粉末及びフッ化アンモニウム粉末からなる群より選ばれる少なくとも一種のフッ化物粉末とからなる粉末混合物であって、補助金属を粉末混合物中のマグネシウム１００モルに対して０．０５〜３０モルの量にて、かつフッ化物粉末中のフッ素を補助金属１モルに対して０．１〜１０モルの量にて含む粉末混合物を焼成して得られた酸化マグネシウム焼成物粉末を含む、交流型プラズマディスプレイパネルの誘電体保護層の放電空間側の表面に形成される紫外光放出層の製造材料、もしくはＸｅガスのガス放電により生成した紫外光に励起されて波長２３０〜２６０ｎｍの範囲にピーク波長を有する紫外光を放出する発光材料にもある。粉末混合物の焼成温度は、８５０〜１５００℃の範囲の温度にあることが好ましい。粉末混合物中の補助金属は、粉末混合物中のマグネシウム１００モルに対して０．１〜２５モルの量であることが好ましい。フッ化物粉末中のフッ素は、粉末混合物中の補助金属１モルに対して０．５〜５モルの量であることが好ましい。
【手続補正６】
【補正対象書類名】明細書
【補正対象項目名】００１０
【補正方法】変更
【補正の内容】
【００１０】
本発明は更に、マグネシウム、フッ素、そしてアルカリ金属、マグネシウム以外のアルカリ土類金属、希土類金属、アルミニウム、亜鉛及びスズからなる群より選ばれる少なくとも一種の補助金属からなり、フッ素をマグネシウム１００モルに対して０．０１〜２４モルの量にて、かつ補助金属をマグネシウム１００モルに対して０．０１〜３０モルの量に含む酸化マグネシウム焼成物粉末を含む、交流型プラズマディスプレイパネルの誘電体保護層の放電空間側の表面に形成される紫外光放出層の製造材料、もしくはＸｅガスのガス放電により生成した紫外光に励起されて波長２３０〜２６０ｎｍの範囲にピーク波長を有する紫外光を放出する発光材料にもある。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明で用いる酸化マグネシウム焼成物粉末は、後述の実施例に示すデータから明らかなように、Ｘｅガスのガス放電により生成した紫外光により励起されて波長２５０ｎｍ付近（波長２３０〜２６０ｎｍの範囲）にピーク波長を有する紫外光を高い効率で放出する。ＡＣ型ＰＤＰや蛍光体ランプ等のガス放電発光装置に使用される蛍光体材料は、前記特許文献１に記載されているように波長２５０ｎｍ付近の紫外光に励起されて可視光を放出することが知られている。このため、上記の酸化マグネシウム焼成物粉末から製造された酸化マグネシウム膜を、ＡＣ型ＰＤＰや蛍光体ランプ等のＸｅガスを放電ガスに用いたガス放電発光装置の放電空間内、特に誘電体保護層の放電空間側の表面に配置すると、Ｘｅガスのガス放電により放電空間内に放出される、波長２５０ｎｍ付近の紫外光の光量を増加させることができ、その結果、ガス放電発光装置から放出される可視光の量を増加させることが可能になる。従って、上記の酸化マグネシウム焼成物粉末は、ＡＣ型ＰＤＰの誘電体保護層の放電空間側の表面に形成される紫外光放出層の製造用として特に有用である。
【手続補正９】
【補正対象書類名】明細書
【補正対象項目名】００１３
【補正方法】変更
【補正の内容】
【００１３】
本発明で用いる酸化マグネシウム焼成物粉末は、酸化マグネシウム源粉末と、アルカリ金属、マグネシウム以外のアルカリ土類金属、希土類金属、アルミニウム、亜鉛及びスズからなる群より選ばれる少なくとも一種の補助金属のフッ化物粉末とを、補助金属のフッ化物の量がマグネシウム１００モルに対して０．０５〜３０モルの範囲となる割合にて含む粉末混合物を焼成することにより製造される。
【手続補正１０】
【補正対象書類名】明細書
【補正対象項目名】００１４
【補正方法】変更
【補正の内容】
【００１４】
上記の酸化マグネシウム焼成物粉末の製造において、酸化マグネシウム源粉末としては、酸化マグネシウム粉末、及び加熱により酸化マグネシウム粉末に転化するマグネシウム化合物粉末を用いることができる。加熱により酸化マグネシウム粉末に転化するマグネシウム化合物粉末の例としては、水酸化マグネシウム粉末、塩基性炭酸マグネシウム粉末、硝酸マグネシウム粉末及び酢酸マグネシウム粉末が挙げられる。酸化マグネシウム源粉末は、酸化マグネシウム粉末であることが好ましく、気相合成酸化法により製造された酸化マグネシウム粉末が特に好ましい。気相合成酸化法とは、金属マグネシウム蒸気と酸素含有気体とを気相で接触させて、金属マグネシウムを酸化して酸化マグネシウム粉末を製造する方法である。
【手続補正１１】
【補正対象書類名】明細書
【補正対象項目名】００１６
【補正方法】変更
【補正の内容】
【００１６】
上記の酸化マグネシウム焼成物粉末の製造に用いる補助金属のフッ化物粉末は、純度が９９．０質量％以上であることが好ましい。フッ化物粉末の粒子径は本発明の効果を損なわない限り特に制限されない。フッ化物粉末は、無水物であってもよいし、水和物であってもよい。フッ化物粉末は、一種を単独で用いてもよいし、二種以上を併用してもよい。
【手続補正１２】
【補正対象書類名】明細書
【補正対象項目名】００１８
【補正方法】変更
【補正の内容】
【００１８】
上記の酸化マグネシウム焼成物粉末の製造に際しては、まず、酸化マグネシウム源粉末と補助金属のフッ化物粉末とを混合し、粉末混合物を調製する。酸化マグネシウム源粉末とフッ化物粉末との配合割合は、フッ化物の量がマグネシウム１００モルに対して０．０５〜３０モルの範囲、好ましくは０．１〜２５モルの範囲、更に好ましくは０．２〜１５モルの範囲となる割合である。
【手続補正１３】
【補正対象書類名】明細書
【補正対象項目名】００２２
【補正方法】変更
【補正の内容】
【００２２】
以上のようにして得られる酸化マグネシウム焼成物粉末は、酸化マグネシウムを主成分とし、フッ素と、アルカリ金属、マグネシウム以外のアルカリ土類金属、希土類金属、アルミニウム、亜鉛及びスズからなる群より選ばれる少なくとも一種の補助金属とを含む焼成物粉末である。
【手続補正１４】
【補正対象書類名】明細書
【補正対象項目名】００２３
【補正方法】変更
【補正の内容】
【００２３】
上記の酸化マグネシウム焼成物粉末は、フッ素の含有量がマグネシウム１００モルに対して０．０１〜２４モルの範囲にあることが好ましく、０．０２〜１２モルの範囲にあることがより好ましく、０．０２〜５モルの範囲にあることが更に好ましい。補助金属の含有量は、マグネシウム１００モルに対して０．０１〜３０モルの範囲にあることが好ましく、０．０２５〜２５モルの範囲にあることがより好ましく、０．１〜５モルの範囲にあることが更に好ましい。また、補助金属の含有量は、フッ素１モルに対して、０．２５〜５０モルの範囲にあることが好ましく、０．４〜３０モルの範囲にあることが更に好ましい。また上記の酸化マグネシウム焼成物粉末は、ＢＥＴ比表面積が０．１〜３０ｍ2／ｇの範囲にあることが好ましい。
【手続補正１５】
【補正対象書類名】明細書
【補正対象項目名】００２４
【補正方法】変更
【補正の内容】
【００２４】
上記の酸化マグネシウム焼成物粉末は、スプレー法や静電塗布法などの公知の方法を用いることにより、ＡＣ型ＰＤＰや蛍光体ランプの紫外光放出層として有用な酸化マグネシウム膜とすることができる。酸化マグネシウム焼成物粉末の粒子径は本発明の効果を損なわない範囲であれば特に制限されない。